(57)【要約】本発明は、流体製品を投与するための噴霧式ディスペンサ用の弁シールに関する。本発明の特徴となるのは、前記シールは、エチレンプロピレン（EP）および／あるいはエチレンプロピレンジエンモノマー（EPDM）をベースとしたエラストマーと石英（SiO2）およびカオリナイト（Al4[（OH）8Si4O10]）をベースとした鉱物性充てん材とを含んでいる、ということである。【特許請求の範囲】
【請求項１】
流体製品噴霧式ディスペンサ用の弁シールであって、
特徴となるのは、
前記シールはエチレンプロピレン（EP）および／あるいはエチレンプロピレンジエンモノマー（EPDM）をベースとしたエラストマーと石英（SiO2）およびカオリナイト（Al4[（OH）8Si4O10]）をベースとした鉱物性充てん材とを有することである、
という前記弁シール。
【請求項２】
鉱物性充てん材の鉱物組成として、石英は６５%〜９５%であって、好ましくは８０%であり、カオリナイトは５%〜３５%であり、好ましくは２０%であること、
を特徴とする請求項１に記載のシール。
【請求項３】
鉱物性充てん材の化学組成として、Al2O3は３%〜１５%であって、好ましくは８%であり、SiO2は７５%〜９５%であって、好ましくは８７%であること、
を特徴とする請求項１および２に記載のシール。
【請求項４】
鉱物性充てん材は６を超えるpHを有し、好ましくは７〜８であること、
を特徴とする請求項１乃至３のいずれかに記載の弁シール。
【請求項５】
鉱物性充てん材の平均粒径は１．５〜４μｍであって、好ましくは２．２μｍであること、
を特徴とする請求項１乃至４のいずれかに記載のシール。
【請求項６】
前記シールは、流体製品噴霧式ディスペンサへの組み入れ前に塩素での表面処理を受けること、
を特徴とする請求項１乃至５のいずれかに記載のシール。
【請求項７】
前記シールは、水と、塩化水素酸と、そして漂白剤とを含む溶液に浸されること、
を特徴とする請求項６に記載のシール。
【請求項８】
流体製品噴霧式ディスペンサのための測量弁であって、
特徴となるのは、
請求項１乃至７のいずれかに記載のシールを少なくとも有することである、
という測量弁。
【請求項９】
流体製品を投与するためのディスペンサであって、
流体製品と推進ガスとが格納された容器と、前記容器に設置された弁であって、好ましい構成として測量弁とを有し、
特徴となるのは、
前記弁は請求項１乃至７のいずれかに記載の弁シールを少なくとも有することである、
というディスペンサ。
【請求項１０】
前記弁は弁シールを介在する形で弁本体の中をスライド移動する弁部品を有し、前記弁シールは請求項１乃至７のいずれかに従って作られていること、
を特徴とする請求項９に記載のディスペンサ。
【請求項１１】
前記推進ガスには、HFC-１３４aガスおよび／あるいはHFC-２２７ガスが含まれること、
を特徴とする請求項９または１０に記載のディスペンサ。
【請求項１２】
容器にはさらに、アルコール、特にエタノールが含まれること、
を特徴とする請求項９乃至１１に記載のディスペンサ。
【請求項１３】
流体製品噴霧式ディスペンサのための弁シールの製造プロセスであって、
特徴となるのは、
・エチレンプロピレン（EP）および／あるいはエチレンプロピレンジエンモノマー（EPDM）をベースとしたエラストマーと石英（SiO2）およびカオリナイト（Al4[（OH）8Si4O10]をベースとした鉱物性充てん材とを有するシールを創り出す段階と、
・当該シールに塩素での表面処理を施す段階、とを有することである、
という方法。
【請求項１４】
前記塩素での表面処理には、シールを水と、塩素水素酸と、そして漂白剤とを含む溶液に浸す処理が含まれること、    
を特徴とする請求項１３に記載の方法。
【発明の詳細な説明】
【技術分野】
【０００１】
本発明は、弁シール、およびそうしたシールを有する流体製品投与装置に関する。
【背景技術】
【０００２】
製品が推進ガスによって投与される噴霧式タイプの装置の使用は、特に医薬品の投与においてよく知られている。環境上の理由で、以前用いられた一般的にCFCをベースとする推進ガスは、他の推進ガス、特にHFC-１３４aやHFC-２２７タイプの推進ガスに取って代わられた。推進ガスがこうして変更されたことにより、前記シールがこれらの新しい推進ガスと接触する際、前記シールの密封効果に関わる点であれ取り出される内容物に関わる点であれ、シールに対してさまざまなストレスが加わることが判明した。このため、噴霧式の弁においてCFCガスと共に通常使用されるシール材料が、新しい推進ガスには容易に適用できないということになった。そこで、これらのHFCガスと共に使用するためのさまざまな材料が開発された。これらの材料のうち、エチレンプロピレン（EP）とエチレンプロピレンジエンモノマー（EPDM）とが適した材料だということが判明した。HFCガスに関して生じるもう１つの問題点は、当該ガスが潜在溶剤（たとえば、エタノール）と共に使用される場合、アルコールはHCFの液相に対する溶解度がより小さいため、分離して出てくる傾向があり、そのため、シールは従来のCFCガスの場合に比べ、より高いアルコール濃度に晒されることになる。エチレンプロピレンとエチレンプロピレンジエンモノマーとは、この問題を解決するためにも適した材料だということが分かっている。
【０００３】
特許文書EP-０ ９６９ ０６９号において、ケイ酸マグネシウムおよび／あるいはカオリンを有する鉱物性充てん材と共にEPDMを有する流体製品ディスペンサ用弁シールについて説明がなされている。これらの鉱物性充てん材の目的とは、シールの特性、特にその密封特性に関する側面を改良することである。
【発明の開示】
【発明が解決しようとする課題】
【０００４】
本発明は、異なった鉱物性充てん材を有することでシールに関して良好な特性を有する、という弁シールを提供することを目的とする。その特性とは、具体的には、その密封特性の効力、弾性特性、そして製造方法に関する側面である。
また、本発明は、スライド特性が改善され、取り出される内容物の固着率はより小さい、という弁シールを提供することとを目的とする。
【０００５】
本製品のもう１つの目的として、従来公知の弁シールよりもより簡単かつ低コストに製造できる弁シールを提供することとする。
【課題を解決するための手段】
【０００６】
そこで、本発明が目指すのは、流体製品噴霧式ディスペンサ用の弁シールであって、特徴となるのは、前記シールはエチレンプロピレン（EP）および／あるいはエチレンプロピレンジエンモノマー（EPDM）をベースとしたエラストマーと石英（SiO2）およびカオリナイト（Al4[（OH）8Si4O10]）をベースとした鉱物性充てん材とを有することである、という前記弁シールである。
【発明の効果】
【０００７】
効果的な構成として、鉱物性充てん材の鉱物組成として、石英は６５%〜９５%であって、好ましくは８０%であり、カオリナイトは５%〜３５%であり、好ましくは２０%であることとする。
効果的な構成として、鉱物性充てん材の化学組成として、Al2O3は３%〜１５%であって、好ましくは８%であり、SiO2は７５%〜９５%であって、好ましくは８７%であることとする。
【０００８】
効果的な構成として、鉱物性充てん材は６を超えるpHを有し、好ましくは７〜８であることとする。
さらに、効果的な構成として、鉱物性充てん材の平均粒径は１．５〜４μｍであって、好ましくは２．２μｍであることとする。
また、効果的な構成として、前記シールは、流体製品噴霧式ディスペンサへの組み入れ前に塩素での表面処理を受けることとする。
【０００９】
さらに、効果的な構成として、前記シールは、水と、塩化水素酸と、そして漂白剤とを含む溶液に浸されることとする。
本発明のもう１つの目的は、上記の弁シールを少なくとも有する流体製品噴霧式ディスペンサのための測量弁である。
さらに、本発明は、流体製品噴霧式ディスペンサであって、流体製品と推進ガスとが格納された容器と、前記容器に設置された弁であって、好ましい構成として測量弁とを有し、特徴となるのは、前記弁は上記に記載の弁シールを少なくとも有することである、というディスペンサも目的とする。
【００１０】
効果的な構成として、前記弁は弁シールを介在する形で弁本体の中をスライド移動する弁部品を有し、前記弁シールは上記に従って作られていることとする。
効果的な構成として、前記推進ガスには、HFC-１３４aガスおよび／あるいはHFC-２２７ガスが含まれることとする。
効果的な構成として、容器にはさらに、アルコール、特にエタノールが含まれることとする。
【００１１】
本発明のもう１つの目的は、流体製品噴霧式ディスペンサのための弁シールの製造プロセスであって、特徴となるのは、
・エチレンプロピレン（EP）および／あるいはエチレンプロピレンジエンモノマー（EPDM）をベースとしたエラストマーと石英（SiO2）およびカオリナイト（Al4[（OH）8Si4O10]をベースとした鉱物性充てん材とを有するシールを創り出す段階と、
・当該シールに塩素での表面処理を施す段階、とを有することである、
という方法である。
【００１２】
効果的な構成として、前記塩素での表面処理には、シールを水と、塩素水素酸と、そして漂白剤とを含む溶液に浸す処理が含まれることとする。
【発明を実施するための最良の形態】
【００１３】
本発明の鉱物性充てん材は、粒状構造とラメラ構造との両方の構造を有する。その結果、シールの弾性特性は向上し、シールの密封特性の効力は向上し、さらに前記シールの製造プロセスは単純化される。本発明により使用されるのに特に適した材料はSillitinであり、これは石英とカオリナイトとの天然混合物である。この材料が、弁シール、特に内部で弁部品がスライド移動する動的なタイプの弁シールの製造に使用されたことは一度もなかった。
【００１４】
以下の２つの表は、Sillitinとカオリンとについて、第１に化学式に関する側面、第２にこれら生成物の特性に関する側面に関し、比較を示している。
１）化学式
2006527272.tif 000002
【００１５】
２）特性
2006527272.tif 000003
【００１６】
特に特性に関する表を参照する。見て取れるように、Sillitinは、カオリンに比べて含まれるAl2O3がはるかに少なく、SiO2ははるかに多い。Sillitinの粒状構造およびラメラ構造により、たとえばEPやEPDMといった同一のエラストマーを用いながら、鉱物性充てん材はカオリンによって構成されている、というシールに比べて、シール効果が向上する結果になる。Ph値が中性なので、シールと投与される流体製品に含まれる有効成分との相互作用は制限することができる。
【００１７】
この結果、EPおよび／あるいはEPDMとSillitinが含まれた鉱物性充てん材とを有するシールは、HFCガスと共に使用するのに特に適している、ということが分かる。このシールはさらに、アルコール、特にエタノールが存在する状態でHFCガスと共に使用するのに特に適している。
したがって、本発明により、特許文書EP-０ ９６９ ０６９号の中で説明されたシールは改良される。
【００１８】
１つの効果的な実装方法によれば、シールを塩素で表面処理することもできる。この処理は特に、シール静電気特性を軽減するため用いられる。結果、シールの特性、特にそのスライド特性は改善される。この処理を用いることで、取り出される内容物の固着を軽減し、それにより有効製品との相互反応の危険は限定される。効果的な形として、この表面処理は、シールを水、塩化水素酸、そして漂白剤を含む溶液に浸すことで実現できる。これにより塩素が形成され、当該塩素はシール表面に吸着する。
【００１９】
ここまで、この本発明について、１つの実装例、すなわちSillitinの使用を参照しながら説明してきたが、本発明はこの１つの実装方法に限定されるべきものではない。それどころか逆に、専門の技術者であれば、次の特許請求の範囲により説明された本発明の趣旨を逸脱しない形で適切な変更を施すことができるだろう。
【国際調査報告】
2006527272.tif 000004
2006527272.tif 000005
2006527272.tif 000006
2006527272.tif 000007
2006527272.tif 000008
2006527272.tif 000009